(57)【要約】【課題】本発明の目的は、銀錯塩拡散転写法を応用した平版印刷版を製版してから長時間経過した後に印刷する際、発生するインキ乗り性の低下を改善する平版印刷版の処理方法を提供することにある。【解決手段】支持体上にハロゲン化銀乳剤層及び物理現像核層を少なくともこの順に塗布されてなる銀錯塩拡散転写法を応用した平版印刷版の処理方法において、製版した後の平版印刷版の銀画像を形成させた側の面に紫外線照射処理を施すことを特徴とする平版印刷版の処理方法。【選択図】なし【特許請求の範囲】
【請求項１】
支持体上にハロゲン化銀乳剤層及び物理現像核層を少なくともこの順に塗布されてなる銀錯塩拡散転写法を応用した平版印刷版の処理方法において、製版した後の平版印刷版の銀画像を形成させた側の面に紫外線照射処理を施すことを特徴とする平版印刷版の処理方法。
【発明の詳細な説明】
【技術分野】
【０００１】
本発明は、銀錯塩拡散転写法を応用した平版印刷版の処理方法に関する。特に製版してから長時間経過した該平版印刷版のインキ乗り性を向上させるための処理方法に関する。
【背景技術】
【０００２】
銀錯塩拡散転写法（以下ＤＴＲ法と称する）を利用した平版印刷版は高感度であり、各種レーザーを搭載した出力機（プレートセッター）を用いて直接に製版できる事から、今日のＣＴＰ（コンピューター・ツー・プレート）システムに好適に用いられている。
【０００３】
平版印刷版は、油脂性のインキを受理する親油性の画像部と、インキを受理しない撥油性の非画像部とからなり、一般に該非画像部は水を受け付ける親水性素材から構成されている。通常の平版印刷では、水とインキの両方を版面に供給し、画像部は着色性のインキを、非画像部は水を選択的に受け入れ、該画線上のインキを、例えば紙等の被印刷体に転写させる事によって印刷がなされている。
【０００４】
ＤＴＲ法を用いた画像形成方法は、大きく分けてモノシートタイプとツーシートタイプに分別される。モノシートタイプは、少なくともハロゲン化銀乳剤層と物理現像核を同一支持体面上に順次塗設し、露光後、現像処理することにより、物理現像核層上に銀を析出させるタイプで、ツーシートタイプは、支持体にハロゲン化銀乳剤層を設けた銀供給シートと、別の支持体上に物理現像核層を設けた受像シートを２枚重ね合わせて現像処理することで、銀供給シートから、受像シートの物理現像核上に銀が供給され、画像形成するタイプである。一般にモノシートタイプは、画像の位置精度に優れているので、好適に用いられる。
【０００５】
このモノシートタイプの平版印刷版（以下ＤＴＲ印刷版と称する）としては、例えば、特公昭４８−３０５６２号公報、特開昭５３−２１６０２号公報、特開昭５４−１０３１０４号公報、米国特許第３，７２８，１１４号明細書、米国特許第４，１３４，７６９号明細書、米国特許第４，１６０，６７０号明細書、米国特許第４，３３６，３２１号明細書、米国特許第４，５０１，８１１号明細書、米国特許第４，５１０，２２８号明細書、米国特許第４，６２１，０４１号明細書、特開平５−２６５１６４号公報、特開２０００−２７５８５２号公報、特開２００３−２８７８９２号公報、特開２００４−１７０４７２号公報等に記載されている。
【０００６】
ＤＴＲ印刷版において、画像部はハロゲン化銀を現像液中の銀塩錯化剤の作用により、銀塩錯体にして、物理現像核層まで拡散させ、核を触媒とする還元反応を生じさせることによって、インキ受容性の物理現像銀を主体とする画像部を形成する。一方、非画像部は親水性バインダーによって形成される。この非画像部の親水性バインダーとしては、主にゼラチンが好適に用いられるが、特に高い耐印刷汚れ性を得る為にはゼラチンの親水性では不十分である。そこで、例えば、特開昭５３−２１６０２号公報、特開昭５４−１０３１０４号公報、特開平８−２１１６１４号公報（特許文献１）には物理現像核を含む層中に親水性のポリマーを含有させることが提案されている。
【０００７】
また、ＤＴＲ印刷版において、高い耐刷性を得る為にはインキ受容性の物理現像銀とバインダーとが強固に結合されている必要がある。そこで、例えば、特開平５−２８９３４８号公報、特開平６−８３０６１号公報（特許文献２）には、特定の物理現像抑制剤や特定の銀塩錯化剤を用いることが提案されている。
【０００８】
さらに、ＤＴＲ印刷版に求められる品質として、上記耐刷性、耐印刷汚れ性の他に、インキ乗り性という品質がある。このインキ乗り性は、印刷において、印刷開始から紙等の被印刷物に十分なインキ濃度が得られるまでに必要とする印刷枚数を指標とし、インキ乗り性が良いということは、不要となる被印刷物が少なくなるので、ユーザーにおいてコストの削減となる。このインキ乗り性を向上させる方法としては、例えば、特公昭４８−２９７２３号公報、特開昭５８−１２７９２８号公報、特開平７−２８１４４２公報（特許文献３）等に特定のメルカプト基もしくはチオン基を有する化合物を画像銀に作用させることが提案されている。
【０００９】
しかしながら、製版してから印刷までに長時間経過した場合（一般に置き版と呼ばれる）、上記インキ乗り性が低下するという問題があった。特に高温高湿下での置き版は、インキ乗り性が著しく低下する。この欠点を克服するために、特開平８−２６２７２２号公報（特許文献４）には、イソチオウレア誘導体の存在下で処理することが提案されているが、高温高湿下で置き版した際にはその効果は不十分であった。
【特許文献１】特開平８−２１１６１４号公報
【特許文献２】特開平６−８３０６１号公報
【特許文献３】特開平７−２８１４４２号公報
【特許文献４】特開平８−２６２７２２号公報
【発明の開示】
【発明が解決しようとする課題】
【００１０】
本発明の目的は、銀錯塩拡散転写法を応用した平版印刷版を製版してから長時間経過した後に印刷する際、発生するインキ乗り性の低下を改善する平版印刷版の処理方法を提供することにある。
【課題を解決するための手段】
【００１１】
本発明の上記目的は、支持体上にハロゲン化銀乳剤層及び物理現像核層を少なくともこの順に塗布されてなる銀錯塩拡散転写法を応用した平版印刷版の処理方法において、製版した後の平版印刷版の銀画像を形成させた側の面に紫外線照射処理を施すことにより達成された。
【発明の効果】
【００１２】
本発明によれば、銀錯塩拡散転写法を応用した平版印刷版において、製版してから長時間経過した後に印刷しても、優れたインキ乗り性を得ることができる。
【発明を実施するための最良の形態】
【００１３】
本発明者等は、上記問題に着目して種々検討を行った結果、銀錯塩拡散転写法を応用した平版印刷版において、製版してから長時間経過した平版印刷版に紫外線照射処理を施すことで、インキ乗り性が改善できる方法を見出した。これは、製版してから長時間経過した平版印刷版では、インキが付着すべき銀画像上に、現像処理の際に付着した有機物（例えば現像処理液中に溶出したゼラチン等）が乾燥して固着することが、インキ乗り性を低下させる原因であり、紫外線照射処理を施すことにより、その有機物を分解し、除去しやすくなることで、インキ乗り性が改善できたと考えられる。
【００１４】
本発明の平版印刷版の処理方法は、支持体上にハロゲン化銀乳剤層及び物理現像核層を少なくともこの順に塗布されてなる平版印刷版を製版した後の該平版印刷版の銀画像を形成させた側の面に紫外線照射処理を施す。ここで製版した後とは、像露光後、現像処理液を用いて現像し、さらに中和液を用いて平版印刷版を中和した後を意味する。
【００１５】
印刷する前にあたり、所望の画像を得るための露光方法としては、反射原稿を用いて露光する方法、透過原稿と平版印刷版を密着して露光する方法、あるいは各種レーザー光、例えば４００〜４３０ｎｍに発振波長を有する青色半導体レーザー（バイオレットレーザーダイオードとも云う）、６３３〜６８０ｎｍに発振波長を有する赤色ヘリウムネオンレーザーや赤色半導体レーザーを用いて走査露光する方法等がある。
【００１６】
現像処理は、銀画像を形成するための現像工程と、該現像工程で現像液が付着し、高ｐＨとなった平版印刷版を中和するための中和工程がある。ハロゲン化銀乳剤として、ネガ型のハロゲン化銀乳剤を用いた場合、現像処理することにより、露光で光が照射された部分は、印刷でインキを受容しない非画像部となり、光の照射されていない部分は、インキを受容する画像部となる。
【００１７】
ポジ型のハロゲン化銀乳剤を用いた場合は、ネガ型のハロゲン化銀乳剤を用いた場合とは逆に、露光で光を照射していない部分が非画像部となり、光が照射された部分が画像部となる。
【００１８】
本発明の平版印刷版の処理方法に用いられる現像処理液は、アルカリ性物質、例えば水酸化ナトリウム、水酸化カリウム、水酸化リチウム、第三リン酸ナトリウム等、保恒剤としての亜硫酸塩、ハロゲン化銀溶剤、例えば、チオ硫酸塩、チオシアン酸塩、環状イミド、２−メルカプト安息香酸、アミン等、粘稠剤、例えばヒドロキシエチルセルロース、カルボキシメチルセルロース等、カブリ防止剤、例えば臭化カリウム、更に現像主薬として、ハイドロキノン、ハイドロキノンモノスルホン酸カリウム、カテコール、ピロガロール、メチルハイドロキノン、クロロハイドロキノン等のポリヒドロキシベンゼン類、アスコルビン酸及びその誘導体、１−フェニル−４，４−ジメチル−３−ピラゾリドン、１−フェニル−３−ピラゾリドン、１−フェニル−４−メチル−４−ヒドロキシメチル−３−ピラゾリドン等の３−ピラゾリドン類、パラメチルアミノフェノール、パラアミノフェノール、パラヒドロキシフェニルグリシン等のアミノフェノール類、パラフェニレンジアミン等のポリアミノベンゼン類、ヒドロキシルアミン類等、現像変性剤、例えばポリオキシアルキレン化合物、オニウム化合物等を含むことができる。更に現像処理液は、前述の特許文献３等に記載されるメルカプト基もしくはチオン基を有する化合物等も含むことができる。
【００１９】
本発明の平版印刷版の処理方法において、銀錯塩拡散転写法を実施するに当たっては、ハロゲン化銀乳剤層又はそれに隣接する他の構成層及び／または物理現像核層中に現像主薬を混入することも行われている。従って、このような材料においては、現像段階で使用される処理液は、現像主薬を含まない、いわゆる「アルカリ性活性化液」を使用し得る。
【００２０】
現像を行うための現像液の供給方式は、浸漬方式であっても塗布方式であってもよい。浸漬方式は、例えば、タンクに大量に貯流された現像液中に、前記露光済みの平版印刷版を浸漬しながら搬送するものであり、塗布方式は、例えばハロゲン化銀乳剤層上に現像液を１ｍ2当たり４０〜１２０ｍｌ程度塗布するものである。
【００２１】
次に、本発明の平版印刷版の処理方法における中和工程について説明する。現像処理における中和工程は、現像処理後に現像液が付着して高ｐＨとなった平版印刷版の表面を中和する目的で行う。従って、中和するための処理液としては、例えば、酢酸、クエン酸、燐酸等を主成分とする。
【００２２】
中和処理における中和液の供給方式は、浸漬方式であっても塗布方式であってもよい。浸漬方式は、例えば、タンクに大量に貯流された中和液中に、前記現像済みの平版印刷版を浸漬しながら搬送するものであり、塗布方式は、例えば受像シートの上に現像液を１ｍ2当たり４０〜１２０ｍｌ程度塗布するものである。
【００２３】
本発明の平版印刷版の現像処理後の表面銀層は、前述の中和工程に引き続き、任意の公知の表面処理剤でインキ受容性に変換ないしは受容性を改善させることもできる。かかる表面処理剤による処理は、紫外線照射処理の前であっても後であってもよい。
【００２４】
本発明の紫外線照射処理で用いる光源としては、可視光線の短波長端（４００ｎｍ）より短い波長の光を照射できるものでればよく、低圧水銀ランプ、高圧水銀ランプ等の水銀灯、ヘリウム−カドミウムレーザー、エキシマレーザー等の紫外線レーザー、バリア放電ランプ、マイクロ波無電極放電ランプ等を利用することができる。本発明においては、特に高圧水銀ランプ、紫外線レーザーが、光の強度が高く短時間の照射で効果を得ることができるので好ましい。
【００２５】
本発明に用いる紫外線の照射量としては、少なくとも５０ｍＪ／ｃｍ2以上が好ましく、５０ｍＪ／ｃｍ2未満では、十分な効果が得られない場合がある。照射量をあまり多くすると、光源の種類によっては発熱し、支持体が変形したり、電力コストが高くなったり、照射時間が長くかかりすぎて生産性が低下するので、上限としては１００００ｍＪ／ｃｍ2程度が好ましい。紫外線の照射量は、市販の積算照度計で測定でき、例えば、アイ紫外線積算照度計  ＵＶＰＦ−Ａ１（岩崎電気（株）製  積算照度計の商品名）等を用いて容易に測定することができる。
【００２６】
次に本発明の平版印刷版の作製方法について説明する。本発明の平版印刷版は、支持体上にハロゲン化銀乳剤層及び物理現像核層を少なくともこの順に塗布されてなる銀錯塩拡散転写法を応用した平版印刷版である。
【００２７】
支持体としては、紙、プラスチック等が用いられる。支持体に用いる紙としては、両面にポリオレフィン樹脂層を被覆したポリオレフィン樹脂被覆紙が挙げられる。プラスチックとしては、フレキシブル性を有する樹脂フィルムが、取扱い性が優れている点で好適に用いられる。本発明の支持体に使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等からなる厚さ５０〜３００μｍの樹脂フィルムが挙げられる。
【００２８】
ハロゲン化銀乳剤層は、当分野で公知のものを用いることができる。ハロゲン化銀乳剤は必ずしもネガ感光性でなくてもよく、必要に応じて、ポジ感光性を持つ直接反転乳剤としてもよい。ハロゲン化銀乳剤層の塗布銀量としては、０．５〜３．０ｇ／ｍ2（硝酸銀換算）が好ましい。また、ハロゲン化銀乳剤層は、バインダーとしてゼラチンを０．５〜３．０ｇ／ｍ2含有するのが好ましい。
【００２９】
ハロゲン化銀乳剤層は、例えば、塩化銀、臭化銀、塩臭化銀、及びこれらに沃化銀を含むハロゲン化銀結晶を含有する。ハロゲン化銀結晶はロジウム塩、イリジウム塩、パラジウム塩、ルテニウム塩、ニッケル塩、白金塩等の重金属塩を含んでいても良い。ハロゲン化銀の結晶形態に特に制限はなく、立方体ないし１４面体粒子、更にはコアシェル型、平板状粒子でも良い。ハロゲン化銀結晶は、単分散、多分散結晶のどちらであっても良く、その平均粒経は０．２〜０．８μｍの範囲である。好ましい例の一つとしては、ロジウム塩もしくはイリジウム塩を含むまたは両方を含む、塩化銀が７０モル％以上の単分散もしくは多分散結晶が使用できる。
【００３０】
ハロゲン化銀乳剤は、それが製造される時又は塗布される時に種々の方法で増感することができる。例えば、チオ硫酸ナトリウム、アルキルチオ尿素によって、又は金化合物、例えばロダン金、塩化金によって、又はこれらの両者の併用等、当該技術分野において良く知られた方法により化学的に増感する事が好ましい。ハロゲン化銀乳剤は、又、例えばシアニン、メロシアニン等の色素によって増感され得る。特に、青色半導体レーザー、赤色ＬＥＤ、ヘリウム−ネオンレーザー等の各種波長のレーザーに高感度で対応できるように、分光増感させるのが好ましい。
【００３１】
また、ハロゲン化銀乳剤層のバインダーとしては、ゼラチンが好ましく用いられるが、ゼラチンとその他のバインダー、例えば、澱粉、ジアルデヒド澱粉、カルボキシメチルセルロース、アラビアゴム、アルギン酸ナトリウム、ヒドロキシエチルセルロース、ポリスチレンスルホン酸、ポリビニルアルコール等の水溶性ポリマー、あるいはポリマーラテックスを組み合わせて含有することができる。
【００３２】
本発明に用いる平版印刷版は、支持体とハロゲン化銀乳剤層との間に下塗り層を設けることが好ましい。下塗り層は、ハレーション防止層を兼ねるのが好ましく、ハレーション防止機能を付与するためには、該下塗り層中にカーボンブラックあるいは着色顔料を含有させる。下塗り層のバインダーとしては、上記ハロゲン化銀乳剤層で用いられるものと同じものを用いることができるが、特に下塗り層は、ゼラチンとポリマーラテックスを併用するのが好ましい。
【００３３】
その他、下塗り層には、平均粒径が０．１〜１０μｍの固形粉末（例えば、シリカ粒子）を含有するのが好ましく、又、現像主薬を含有してもよい。この場合の現像主薬としては、ハイドロキノン、ハイドロキノンモノスルホン酸カリウム、カテコール、ピロガロール、メチルハイドロキノン、クロロハイドロキノン等のポリヒドロキシベンゼン類、アスコルビン酸及びその誘導体、１−フェニル−４，４−ジメチル−３−ピラゾリドン、１−フェニル−３−ピラゾリドン、１−フェニル−４−メチル−４−ヒドロキシメチル−３−ピラゾリドン等の３−ピラゾリドン類、パラメチルアミノフェノール、パラアミノフェノール、パラヒドロキシフェニルグリシン等のアミノフェノール類、パラフェニレンジアミン等のポリアミノベンゼン類、ヒドロキシルアミン類等が挙げられる。また、上記現像主薬の一部をハロゲン化銀乳剤層に含有させてもよい。下塗り層のバインダー量は、０．１〜８ｇ／ｍ2が好ましく、より好ましくは１〜５ｇ／ｍ2である。
【００３４】
さらに、ハロゲン化銀乳剤層及び下塗り層は架橋剤を含有することができる。架橋剤としては、例えばクロム明ばんのような無機化合物、ホルムアルデヒド、グリオキザール、マレアルデヒド、グルタルアルデヒドのようなアルデヒド類、尿素やエチレン尿素等のＮ−メチロール化合物、ビニルスルホン酸基を有する化合物、ムコクロル酸、２，３−ジヒドロキシ−１，４−ジオキサンの様なアルデヒド等価体、２，４−ジクロロ−６−ヒドロキシ−ｓ−トリアジン塩や２，４−ジヒドロキシ−６−クロロ−トリアジン塩のような活性ハロゲンを有する化合物、ジビニルスルホン、ジビニルケトンやＮ，Ｎ，Ｎ−トリアクロイルヘキサヒドロトリアジン、活性な三員環であるエチレンイミノ基やエポキシ基を分子中に二個以上有する化合物類、高分子架橋剤としてのジアルデヒド澱粉等の種々の化合物の一種もしくは二種以上を用いることができる。
【００３５】
本発明に用いる平版印刷版は、必要に応じて、裏塗り層、オーバー層、接着層等を設けることができる。裏塗り層は、支持体のハロゲン化銀乳剤層と反対面に設け、カールを調整する目的で設けられる。オーバー層は、ハロゲン化銀乳剤層と物理現像核層との間に設け、傷を防止したり、セーフライト性を向上させる目的で設けられる。接着層は、支持体とその上の層との間の接着性を向上する目的等で設けられる。
【００３６】
本発明に用いる平版印刷版を構成する各層には、必要に応じてＲｅｓｅａｒｃｈ  Ｄｉｓｃｌｏｓｕｒｅ  Ｉｔｅｍ  １７６４３（１９７８年１２月）および１８７１６（１９７９年１１月）、３０８１１９（１９８９年１２月）に記載されているような公知の写真用添加剤を含有させることができる。
【００３７】
また、平版印刷版を構成する上記各層の塗布は、例えばディップコーティング、スライドコーティング、カーテンコーティング、バーコーティング、エアーナイフコーティング、ロールコーティング、グラビアコーティング、スプレーコーティングなどの塗布方式で塗布することができ、その塗布方式に合わせて、界面活性剤及び増粘剤等の各種塗布助剤を用いることができる。
【００３８】
本発明に用いる平版印刷版は、物理現像核層を塗布する前に加温することが好ましい。加温の条件としては、４０〜６０℃で１〜１０日程度が好ましい。
【００３９】
本発明に用いる平版印刷版の物理現像核層は物理現像核を含有する。物理現像核としては銀、アンチモン、ビスマス、カドミウム、コバルト、鉛、ニッケル、パラジウム、ロジウム、金、白金等の金属コロイド微粒子や、これらの金属の硫化物、多硫化物、セレン化物、又はそれらの混合物、混晶であっても良い。また、物理現像核層は、前述の下塗り層やハロゲン化銀乳剤層が含有することができるのと同様の現像主薬を含有してもよい。
【００４０】
また、物理現像核層は、親水性ポリマーを含有させることが好ましい。親水性ポリマーとしては、特開昭５３−２１６０２号公報、特開昭５４−１０３１０４号公報、特開平８−２１１６１４号公報等記載の親水性ポリマーを挙げることができる。
【００４１】
さらに、物理現像核層は、架橋剤を含有することができる。架橋剤としては、ハロゲン化銀乳剤層及び下塗り層で用いられるものと同様の架橋剤を含有することができる。
【実施例】
【００４２】
以下、実施例により本発明を具体的に説明するが、無論この記述により本発明が制限されるものではない。
【００４３】
（比較例）
１７５μｍの下引き済みポリエチレンテレフタレートフィルムの片面に平均粒子サイズ３．５μｍ（富士シリシア化学社製ＳＹ４３５）のシリカ粒子を含有する裏塗り層を設け、反対側の面をコロナ放電加工後、下記下塗り層塗布液をゼラチン３．５ｇ／ｍ2、その上に１−フェニル−４，４−ジメチル−３−ピラゾリドン０．１ｇ／ｍ2を有する赤色増感色素にて増感された高感度塩化銀乳剤塗布液（ハロゲン化銀乳剤の銀（硝酸銀）１．０ｇに対してゼラチン１．０ｇ含む）を硝酸銀として１．５ｇ／ｍ2になるように重層塗布を行った。
【００４４】
＜下塗り層塗布液＞
ゼラチン                                                    ３５ｇ
水                                                        ２００ｇ
二酸化チタン
（堺化学社製ＳＲ−１）                                        ５０ｇ
平均粒径３．５μｍのシリカ粉末
（富士シリシア化学（株）製ＳＹ４３５）                      ７．２ｇ
スチレン−ブタジエンラテックス
（日本エイアンドエル製スマーテックス）                        ５０ｇ
カーボンブラック分散液（固形分３０質量％）                  ３２ｇ
ホルムアルデヒド（３７質量％水溶液）                        １０ｇ
界面活性剤                                                ０．２ｍｌ
水を加え全量を５００ｇにする。
【００４５】
その後、このハロゲン化銀乳剤層の上に、物理現像核層として特開平８−２１１６１４号公報の実施例１に準じて塗布液を調製し、ハイドロキノンを０．５ｇ／ｍ2含む様に塗液を塗布、乾燥し平版印刷版を作製した。親水性ポリマーとしては、同公報に記載されるＰ−２のポリマーを５ｍｇ／ｍ2になるように用いた。
【００４６】
このようにして得られた平版印刷版を、赤色ＬＤを光源とするＦＲＥＤＩＡ（三菱製紙社製のプレートセッターの商品名）を用いて像露光及び現像処理を行い、製版した。尚、現像処理条件としては、現像液としてＳＬＭ−ＡＣ（三菱製紙社製シルバーマスター用現像液の商品名）、中和液としてＳＬＭ−ＳＴIII（三菱製紙社製のシルバーマスター用安定液の商品名）を用い、３０℃で２５秒間処理（現像工程の時間）を行った。
【００４７】
その後、印刷機ハイデルベルグＴＯＫ（Heidelberg社製オフセット印刷機の商標）、インキ（大日本インキ化学工業社製のニューチャンピオンＦグロス墨Ｈ）及び給湿液（三菱製紙社製ＳＬＭ−ＯＤ１０）を用い、製版直後の版を印刷機に装着し、２００００枚印刷を行った。その結果、印刷開始から１０枚目までは画像部に十分にインキが付着せず、インキ濃度の薄い印刷物が得られたが、それ以降から２００００枚目までは問題なく印刷できた。
【００４８】
また、上記同様製版された平版印刷版を２版準備し、４０℃８０％ＲＨ及び２５℃３０％ＲＨの環境下でそれぞれ２週間置き版し、その後、上記同様２００００枚印刷を行った。その結果、４０℃８０％ＲＨの環境下で置き版した平版印刷版は、印刷開始から１０００枚目までは画像部に十分にインキが付着せず、インキ濃度の薄い印刷物が得られたが、それ以降から２００００枚目までは問題なく印刷できた。また、２５℃３０％の環境下で置き版した場合には、印刷開始から３０枚目までは画像部に十分にインキが付着せず、インキ濃度の薄い印刷物が得られたが、それ以降から２００００枚目まで問題なく印刷できた。
【００４９】
（実施例）
比較例の４０℃８０％ＲＨまたは２５℃３０％ＲＨの環境下で２週間置き版した各々の平版印刷版を、銀画像が形成している側の面全面に、高圧水銀ランプを用いて光を照射した。尚、この時の高圧水銀ランプの紫外線のエネルギーを、アイ紫外線積算照度計  ＵＶＰＦ−Ａ１（岩崎電気社製  積算照度計の商品名）を用いて測定したところ、２００ｍＪ／ｃｍ2であった。尚、受光器としては、３６５ｎｍ付近の光を受光できるようにするために、ＰＤ−３６５（岩崎電気社製  積算照度計用受光器の商品名）を用いた。
【００５０】
その後、比較例と同様にして印刷したところ、４０℃８０％ＲＨ及び２５℃３０％ＲＨの環境下でそれぞれ２週間置き版した平版印刷版とも印刷開始から１０枚目までは画像部に十分にインキが付着せず、インキ濃度の薄い印刷物が得られたが、それ以降から２００００枚目まで問題なく印刷できた。
【００５１】
これらの結果から分かるように、製版してから長時間経過した平版印刷版であっても、本発明の紫外線照射処理を施すことにより、優れたインキ乗り性を得ることができる。